(57)【特許請求の範囲】
【請求項１】
少なくとも基材層、接着層、化成処理層、アルミニウム、化成処理層、接着樹脂層、ヒートシール性フィルム層をこの順に積層してなる積層体からなり、前記基材層が延伸ポリエステルフィルムまたは延伸ナイロンフィルムまたは延伸ポリエステルフィルムと延伸ナイロンフィルムとの積層体であり、前記接着樹脂層が酸変性ポリプロピレン樹脂、前記ヒートシール性フィルム層が密度が９００ｋｇ／ｍ3以下の低結晶性のエチレン−ブテン共重合体、密度が９００ｋｇ／ｍ3以下の低結晶性のプロピレン−ブテン共重合体、あるいは、密度が９００ｋｇ／ｍ3以下の非晶性のエチレン−プロピレン共重合体のいずれかを添加したポリプロピレンフィルムであって、前記ヒートシール性フィルム層が前記接着樹脂層によってサンドイッチラミネートされた層であることを特徴とするポリマー電池用包装材料。
【請求項２】
少なくとも基材層、接着層、アルミニウム、化成処理層、接着樹脂層、ヒートシール性フィルム層をこの順に積層してなる積層体からなり、前記基材層が延伸ポリエステルフィルムまたは延伸ナイロンフィルムまたは延伸ポリエステルフィルムと延伸ナイロンフィルムとの積層体であり、前記接着樹脂層が酸変性ポリプロピレン樹脂、前記ヒートシール性フィルム層が密度が９００ｋｇ／ｍ3以下の低結晶性のエチレン−ブテン共重合体、密度が９００ｋｇ／ｍ3以下の低結晶性のプロピレン−ブテン共重合体、あるいは、密度が９００ｋｇ／ｍ3以下の非晶性のエチレン−プロピレン共重合体のいずれかを添加したポリプロピレンフィルムであって、前記ヒートシール性フィルム層が前記接着樹脂層によってサンドイッチラミネートされた層であることを特徴とするポリマー電池用包装材料。
【請求項３】
化成処理がリン酸クロメート処理であることを特徴とする請求項１、２のいずれかに記載のポリマー電池用包装材料。
【発明の詳細な説明】
【技術分野】
【０００１】
本発明は、防湿性、耐内容物性を有する、固体有機電解質（高分子ポリマー電解質）を持つポリマー電池用包装材料に関する。
【背景技術】
【０００２】
ポリマー電池とは、リチウム２次電池ともいわれ、高分子ポリマー電解質を持ち、リチウムイオンの移動で電流を発生する電池であって、正極・負極活物質が高分子ポリマーからなるものを含むものである。リチウム２次電池の構成は、正極集電材（アルミニウム、ニッケル）／正極活性物質層（金属酸化物、カーボンブラック、金属硫化物、電解液、ポリアクリロニトリル等の高分子正極材料）／電解質層（プロピレンカーボネート、エチレンカーボネート、炭酸ジメチル、エチレンメチルカーボネート等のカーボネート系電解液、リチウム塩からなる無機固体電解質、ゲル電解質）／負極活性物質（リチウム金属、合金、カーボン、電解液、ポリアクリロニトリルなどの高分子負極材料）／負極集電材（銅、ニッケル、ステンレス）及びそれらを包装する外装体からなる。ポリマー電池の用途としては、パソコン、携帯端末装置（携帯電話、ＰＤＡ等）、ビデオカメラ、電気自動車、エネルギー貯蔵用蓄電池、ロボット、衛星等に用いられる。前記ポリマー電池の外装体としては、金属をプレス加工して円筒状または直方体状に容器化した金属製缶、あるいは、最外層、アルミニウム、シーラント層から構成される積層体を袋状にしたものが用いられていた。
【発明の概要】
【発明が解決しようとする課題】
【０００３】
しかるに、ポリマー電池の外装体として、次のような問題があった。金属製缶においては、容器外壁がリジッドであるため、電池自体の形状が決められてしまう。そのため、ハード側を電池にあわせる設計をするため、該電池を用いるハードの寸法が電池により決定されてしまい形状の自由度が少なくなる。そこで、積層体を袋状にしてポリマー電池本体を収納するパウチタイプまたは、前記積層体をプレス成形して凹部を形成し、該凹部にポリマー電池本体を収納するエンボスタイプが開発されている。エンボスタイプは、パウチタイプと比較して、よりコンパクトな包装体が得られる。いずれのタイプの外装体であっても、ポリマー電池としての防湿性あるいは耐突き刺し性等の強度、絶縁性等は、ポリマー電池の外装体として欠かせないものである。そして、ポリマー電池用包装材料としては、少なくとも、基材層、バリア層、ヒートシール性フィルム層からなる積層体とする。そして、前記各層の層間の接着強度が、ポリマー電池の外装体として必要な性質に影響をあたえることが確認されている。例えば、バリア層とヒートシール性フィルム層との接着強度が不十分であると、外部から水分の浸入の原因となり、ポリマー電池を形成する成分の中の電解質と前記水分との反応により生成するフッ化水素酸により前記アルミニウム面が腐食して、バリア層とヒートシール性フィルム層との間にデラミネーションが発生する。また、前記エンボスタイプの外装体とする際に、前記積層体をプレス成形して凹部を形成するが、この成形の際に最外層とバリア層との間にデラミネーションが発生することがある。そこで、本発明者らは、アルミニウム面に対して、酸変性ポリプロピレンのエマルジョンを塗布、焼付けして皮膜を形成し、酸変性ポリプロピレン樹脂を接着樹脂とするサンドイッチラミネート法によりヒートシール性フィルムをラミネートすると、接着強度は改善されることを確認したが、前記酸変性ポリプロピレンのエマルジョンコート後の焼付けに時間がかかり生産効率が良くなかった。本発明の目的は、ポリマー電池包装に用いる材料として、ポリマー電池本体の保護物性とともに、生産性の良い製造方法で製造されるポリマー電池用包装材料を提供することである。
【課題を解決するための手段】
【０００４】
本発明は、少なくとも基材層、接着層、化成処理層、アルミニウム、化成処理層、接着樹脂層、ヒートシール性フィルム層をこの順に積層してなる積層体からなり、前記基材層が延伸ポリエステルフィルムまたは延伸ナイロンフィルムまたは延伸ポリエステルフィルムと延伸ナイロンフィルムとの積層体であり、前記接着樹脂層が酸変性ポリプロピレン樹脂、前記ヒートシール性フィルム層が密度が９００ｋｇ／ｍ3以下の低結晶性のエチレン−ブテン共重合体、密度が９００ｋｇ／ｍ3以下の低結晶性のプロピレン−ブテン共重合体、あるいは、密度が９００ｋｇ／ｍ3以下の非晶性のエチレン−プロピレン共重合体のいずれかを添加したポリプロピレンフィルムであって、前記ヒートシール性フィルム層が前記接着樹脂層によってサンドイッチラミネートされた層であるポリマー電池用包装材料、あるいは、少なくとも基材層、接着層、アルミニウム、化成処理層、接着樹脂層、ヒートシール性フィルム層をこの順に積層してなる積層体からなり、前記基材層が延伸ポリエステルフィルムまたは延伸ナイロンフィルムまたは延伸ポリエステルフィルムと延伸ナイロンフィルムとの積層体であり、前記接着樹脂層が酸変性ポリプロピレン樹脂、前記ヒートシール性フィルム層が密度が９００ｋｇ／ｍ3以下の低結晶性のエチレン−ブテン共重合体、密度が９００ｋｇ／ｍ3以下の低結晶性のプロピレン−ブテン共重合体、あるいは、密度が９００ｋｇ／ｍ3以下の非晶性のエチレン−プロピレン共重合体のいずれかを添加したポリプロピレンフィルムであって、前記ヒートシール性フィルム層が前記接着樹脂層によってサンドイッチラミネートされた層であるポリマー電池用包装材料であって、化成処理がリン酸クロメート処理であることを含むものである。
【発明の効果】
【０００５】
本発明のポリマー電池用包装材料におけるアルミニウムの両面に施した化成処理によって、エンボス成形時、及びヒートシール時の基材層とアルミニウムとの間でのデラミネーションの発生を防止することができ、また、ポリマー電池の電解質と水分との反応により発生するフッ化水素によるアルミニウム面の腐食を防止できることにより、アルミニウムとの内容物側の層とのデラミネーションをも防止できる顕著な効果を示す。また、ヒートシール層のＣＰＰフィルムは、酸変性ＰＰを接着性樹脂としてサンドイッチラミネート法により積層できるので生産性がよく、また後加熱処理により、ポリマー電池用包装材料としての接着強度を得ることができてポリマー電池の外装体として利用することができる。
【図面の簡単な説明】
【０００６】
【図１】本発明のポリマー電池用包装材料における積層体の構成を説明する断面図である。
【図２】ポリマー電池のパウチタイプの外装体を説明する斜視図である。
【図３】ポリマー電池のエンボスタイプの外装体を説明する斜視図である。
【図４】エンボスタイプにおける成形を説明する、（ａ）斜視図、（ｂ）エンボス成形された外装体本体、（ｃ）Ｘ2−Ｘ2部断面図、（ｄ）Ｙ1部拡大図である。
【図５】ポリマー電池用包装材料を製造するサンドイッチラミネートを説明する概念図である。
【図６】ポリマー電池用包装材料とタブとの接着における接着性フィルムの装着方法を説明する斜視図である。
【発明を実施するための形態】
【０００７】
本発明は、防湿性、耐内容物性、及び、生産性のよいポリマー電池用包装材料であって、バリア層の両面に化成処理を施し、ヒートシール性フィルム層をサンドイッチラミネート法によりラミネートし、その後、加熱により接着強度を向上することを特徴とする。図１は、本発明のポリマー電池用包装材料における積層体の構成を説明する断面図である。図２は、ポリマー電池のパウチタイプの外装体を説明する斜視図である。図３は、ポリマー電池のエンボスタイプの外装体を説明する斜視図である。図４は、エンボスタイプにおける成形を説明する、（ａ）斜視図、（ｂ）エンボス成形された外装体本体、（ｃ）Ｘ2−Ｘ2部断面図、（ｄ）Ｙ1部拡大図である。図５は、ポリマー電池用包装材料を製造するサンドイッチラミネートを説明する概念図である。図６は、ポリマー電池用包装材料とタブとの接着における接着性フィルムの装着方法を説明する斜視図である。
【０００８】
ポリマー電池用包装材料が、例えばナイロン／接着層／アルミニウム／接着層／キャストポリプロピレンであり、前記接着層がドライラミネート法により形成されていると、ポリマー電池の外装体がエンボスタイプの場合、プレス成形において、前記側壁部においてアルミニウムと基材層との間が剥離するデラミネーションがおこることが多く、また、ポリマー電池本体を外装体に収納してその周縁をヒートシールする部分においてもデラミネーションの発生があった。また、電池の構成要素である電解質と水分との反応により生成するフッ化水素により、アルミニウムの内面側表面が侵され、デラミネーションを起こすことがあった。
【０００９】
そこで、本発明者らは、エンボス成形時、ヒートシール時において、デラミネーションの発生のない積層体であって、また、耐内容物性のあるポリマー電池用の外装体として満足できる包装材料について鋭意研究の結果、アルミニウムの両面に化成処理を施し、また、アルミニウムの内容物側の化成処理面に、不飽和カルボン酸グラフトランダムプロピレン等の酸変性ＰＰ（以下、ＰＰａと記載することがある）を接着性樹脂として押出しポリプロピレンフィルムをサンドイッチラミネート法により積層した後、得られた積層体を後加熱することによって、前記課題を解決できることを見出し本発明を完成するに到った。
【００１０】
本発明のポリマー電池用包装材料の層構成は、図１に示すように、少なくとも基材層１１、接着層１６、化成処理層１５（１）、アルミニウム１２、化成処理層１５（２）、接着樹脂層１３、ヒートシール層（ポリプロピレンフィルム）１４からなる積層体であり、前記接着樹脂層１３により、ポリプロピレンフィルム１４がサンドイッチラミネートされ、さらに、後述する後加熱により接着強度の向上を図ったものである。
【００１１】
本発明は、図１に示すように、バリア層１２の両面に化成処理層１５を設けること、ポリプロピレンフィルム１４をバリア層１２の内面側に、接着樹脂１３を押出してサンドイッチラミネートして積層し、さらに、形成された積層体を後加熱により、接着樹脂の軟化点以上に加熱するものである。
【００１２】
ポリマー電池用包装材料はポリマー電池本体を包装する外装体であって、その外装体の形式によって、図２に示すようなパウチタイプと、図３に示すようなエンボスタイプとがある。前記パウチタイプには、三方シール、四方シール等およびピロータイプ等の袋形式があるが、図２は、ピロータイプとして例示している。また、前記エンボスタイプとしては、図３（ａ）に示すように、片面に凹部を形成しても良いし、図３（ｂ）に示すように、両面に凹部を形成してポリマー電池本体を収納して周縁の四方をヒートシールして密封しても良い。また、図３（ｃ）に示すような折り部をはさんで両側に凹部形成して、ポリマー電池を収納して３辺をヒートシールする形式もある。本発明におけるポリマー電池用包装材料の層構成は、図１に示すように、少なくとも最外層、化成処理層、バリア層、化成処理層、接着樹脂層およびヒートシール層からなる積層体であり、前記ヒートシール層は、サンドイッチラミネート法により積層するものである。そして、前記ヒートシール性フィルムは未延伸のポリプロピレン（以下、ＣＰＰ）からなるものである。そして、エンボスタイプの外装体の場合には、ポリマー電池本体を包装する収納部となる凹部を形成するために成形性の優れた積層体であることが要求される。次に、積層体の各層を構成する材料および貼り合わせについて説明する。
【００１３】
本発明における前記最外層は、延伸ポリエステルまたはナイロンフィルムからなるが、この時、ポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。またナイロンとしては、ポリアミド樹脂、すなわち、ナイロン６、ナイロン６，６、ナイロン６とナイロン６，６との共重合体、ナイロン６，１０、ポリメタキシリレンアジパミド（ＭＸＤ６）等が挙げられる。
【００１４】
前記最外層は、ポリマー電池として用いられる場合、ハードと直接接触する部位であるため、基本的に絶縁性を有する樹脂層がよい。フィルム単体でのピンホールの存在、および加工時のピンホールの発生等を考慮すると、最外層は６μｍ以上の厚さが必要であり、好ましい厚さとしては１２〜２５μｍである。
【００１５】
本発明においては、最外層は耐ピンホール性および電池の外装体とした時の絶縁性を向上させるために、積層化することも可能である。最外層を積層体化する場合、最外層が２層以上の樹脂層を少なくとも一つを含み、各層の厚みが６μｍ以上、好ましくは、１２〜２５μｍである。最外層を積層化する例としては、図示はしないが次の１）〜７）が挙げられる。
１）延伸ポリエチレンテレフタレート／延伸ナイロン
２）延伸ナイロン／延伸ポリエチレンテレフタレート
また、包装材料の機械適性（包装機械、加工機械の中での搬送の安定性）、表面保護性（耐熱性、耐電解質性）、２次加工とてポリマー電池用の外装体をエンボスタイプとする際に、エンボス時の金型と最外層との摩擦抵抗を小さくする目的で、最外層を多層化、最外層表面にフッ素系樹脂層、アクリル系樹脂層、シリコーン系樹脂層等を設けることが好ましい。例えば、
３）フッ素系樹脂／延伸ポリエチレンテレフタレート（フッ素系樹脂は、フィルム状物、または液状コーティング後乾燥で形成）
４）シリコーン系樹脂／延伸ポリエチレンテレフタレート（シリコーン系樹脂は、フィルム状物、または液状コーティング後乾燥で形成）
５）フッ素系樹脂／延伸ポリエチレンテレフタレート／延伸ナイロン
６）シリコーン系樹脂／延伸ポリエチレンテレフタレート／延伸ナイロン
７）アクリル系樹脂／延伸ナイロン（アクリル系樹脂はフィルム状、または液状コーティング後乾燥で硬化）
【００１６】
前記バリア層１２は、外部からポリマー電池の内部に特に水蒸気が浸入することを防止するための層で、バリア層単体のピンホール、及び加工適性（パウチ化、エンボス成形性）を安定化し、かつ耐ピンホールをもたせるために厚さ１５μｍ以上のアルミニウム、ニッケルなどの金属、又は、無機化合物、例えば、酸化珪素、アルミナ等を蒸着したフィルムなども挙げられるが、バリア層として好ましくは厚さが２０〜８０μｍのアルミニウムとする。ピンホールの発生をさらに改善し、ポリマー電池の外装体のタイプをエンボスタイプとする場合、エンボス成形におけるクラックなどの発生のないものとするために、本発明者らは、バリア層として用いるアルミニウムの材質が、鉄含有量が０．３〜９．０重量％、好ましくは０．７〜２．０重量％とすることによって、鉄を含有していないアルミニウムと比較して、アルミニウムの展延性がよく、積層体として折り曲げによるピンホールの発生が少なくなり、かつ前記エンボスタイプの外装体を成形する時に側壁の形成も容易にできることを見出した。前記鉄含有量が、０．３重量％未満の場合は、ピンホールの発生の防止、エンボス成形性の改善等の効果が認められず、前記アルミニウムの鉄含有量が９．０重量％を超える場合は、アルミニウムとしての柔軟性が阻害され、積層体として製袋性が悪くなる。
【００１７】
また、冷間圧延で製造されるアルミニウムは焼きなまし（いわゆる焼鈍処理）条件でその柔軟性・腰の強さ・硬さが変化するが、本発明において用いるアルミニウムは焼きなましをしていない硬質処理品より、多少または完全に焼きなまし処理をした軟質傾向にあるアルミニウムがよい。前記、アルミニウムの柔軟性・腰の強さ・硬さの度合い、すなわち焼きなましの条件は、加工適性（パウチ化、エンボス成形）に合わせ適宜選定すればよい。たとえば、エンボス成形時のしわやピンホールを防止するためには、成形の程度に応じた焼きなましされた軟質アルミニウムを用いることができる。
【００１８】
本発明の課題に対して、本発明者らは、鋭意研究の結果、ポリマー電池用包装材料のバリア層であるアルミニウム表、裏面に化成処理を施すことによって、前記包装材料として満足できる積層体とすることができた。前記化成処理とは、具体的にはリン酸塩、クロム酸塩、フッ化物、トリアジンチオール化合物等の耐酸性皮膜を形成することによってエンボス成形時のアルミニウムと基材層との間のデラミネーション防止と、ポリマー電池の電解質と水分とによる反応で生成するフッ化水素により、アルミニウム表面の溶解、腐食、特にアルミニウムの表面に存在する酸化アルミが溶解、腐食することを防止し、かつ、アルミニウム表面の接着性（濡れ性）を向上させ、エンボス成形時、ヒートシール時の基材層とアルミニウムとのデラミネーション防止、電解質と水分との反応により生成するフッ化水素によるアルミニウム内面側でのデラミネーション防止効果が得られた。各種の物質を用いて、アルミニウム面に化成処理を施し、その効果について研究した結果、前記耐酸性皮膜形成物質のなかでも、フェノール樹脂、フッ化クロム（３）化合物、リン酸の３成分から構成されたものを用いるリン酸クロメート処理が良好であった。
【００１９】
前記化成処理は、ポリマー電池の外装体がパウチタイプの場合には、アルミニウムの最内層側の片面だけでよい。ポリマー電池の外装体がエンボスタイプの場合には、アルミニウムの両面に化成処理することによって、エンボス成形の際のアルミニウムと基材層との間のデラミネーションを防止することができる。アルミニウムの両面に化成処理した積層体をパウチタイプに用いてもよい。
【００２０】
前記化成処理面に、酸変性ＰＰを接着樹脂として押出してＣＰＰをサンドイッチラミネートすると、化成処理面への押出酸変性ＰＰ樹脂の接着性が悪く、その対策として、本発明者らは、前記化成処理面に、酸変性ＰＰのエマルジョン液をロールコート法等により塗布し、乾燥後、１７０〜２００℃の温度で焼付けを行った後、前述の酸変性ＰＰを接着樹脂としてサンドイッチラミネートすると、その接着強度はよくなるが、前記焼付けの加工速度は極めて遅く、生産性の悪いものである。
【００２１】
そこで、本発明者らは、酸変性ＰＰの塗布、焼付けが無くとも、安定した接着強度を示す積層方法について鋭意研究の結果、基材層と両面に化成処理したバリア層の片面とをドライラミネートし、バリア層の他の面に酸変性ＰＰの接着樹脂により、ヒートシール層となるポリプロピレンフィルムをサンドイッチラミネートして積層体とした後、該積層体を前記接着樹脂がその軟化点以上になる条件に加熱することによって、所定の接着強度を有する積層体とすることができた。前記加熱の具体的な方法としては、熱ロール接触式、熱風式、近または遠赤外線等の方法があるが、本発明においてはいずれの加熱方法でもよく、前述のように、接着樹脂がその軟化点温度以上に加熱できればよい。
【００２２】
また、別の方法としては、前記、サンドイッチラミネートの際に、アルミニウムのヒートシール層側の表面温度が酸変性ＰＰ樹脂の軟化点に到達する条件に加熱することによっても接着強度の安定した積層体とすることができた。
【００２３】
本発明のポリマー電池用包装材料の積層体として、前記、基材層、バリア層、ヒートシール層（ＣＰＰ）の他に、バリア層とヒートシール層との間に中間層を設けてもよい。中間層は、ポリマー電池用包装材料としての強度向上、バリア性の改善安定化などのために積層されることがある。
【００２４】
本発明の積層体における前記の各層には、適宜、製膜性、積層化加工、最終製品２次加工（パウチ化、エンボス成形）適性を向上、安定化する目的のために、コロナ処理、ブラスト処理、酸化処理、オゾン処理等の表面活性化処理をしてもよい。
【００２５】
本発明のポリマー電池用包装材料における積層体のヒートシール層には、ＣＰＰが好適に用いられる。ヒートシール層にＣＰＰを用いるのは、ＣＰＰ同士でのヒートシール性がよいこと、防湿性、耐熱性等のポリマー電池用包装材料のヒートシール層としての要求される保護物性を有し、また、ラミネート加工性の良さ、エンボス成形性の良さ等により、望ましい材質である。前記ＣＰＰとしては、（１）融点１５０℃以上のホモタイプ、（２）融点１３０℃以上のエチレンープロピレンとの共重合体（ランダム共重合タイプ）、（３）融点１１０℃以上であるエチレンーブテンープロピレン共重合体（ターポリマー）の単体又はブレンド物の単層あるいは多層品が用いられる。
【００２６】
また、前記ＣＰＰには、密度が９００ｋｇ／ｍ3以下の低結晶性のエチレン−ブテン共重合体、密度が９００ｋｇ／ｍ3以下の低結晶性のプロピレン−ブテン共重合体、あるいは、密度が９００ｋｇ／ｍ3以下の非晶性のエチレン−プロピレン共重合体等を５％以上添加して柔軟性を付与し、耐折り曲げ性の向上、成形時でのクラック防止を行ってもよい。
【００２７】
ただし、ＣＰＰは金属に対するヒートシール性がないため、ポリマー電池におけるタブ部のヒートシールの際には、図６（ａ）、図６（ｂ）、図６（ｃ）に示すように、タブと積層体のヒートシール層との間に、金属とＣＰＰとの双方に対してヒートシール性を有する接着フィルムを介在させることにより、タブ部での密封性も確実となる。前記接着フィルムは、図６（ｄ）、図６（ｅ）、図６（ｆ）に示すように、タブの所定の位置に巻き付けても良い。前記接着性フィルムとしては、前記不飽和カルボングラフトポリオレフィン、金属架橋ポリエチレン、エチレンまたはプロピレンとアクリル酸、またはメタクリル酸との共重合物からなるフィルムを用いることができる。
【００２８】
本発明のポリマー電池用包装材料における基材とバリア層の化成処理面とは、ドライラミネート法によって貼り合わせることが望ましい。前記、基材とアルミニウムのリン酸クロメート処理面とのドライラミネートに用いる接着剤としては、ポリエステル系、ポリエチレンイミン系、ポリエーテル系、シアノアクリレート系、ウレタン系、有機チタン系、ポリエーテルウレタン系、エポキシ系、ポリエステルウレタン系、イミド系、イソシアネート系、ポリオレフィン系、シリコーン系の各種接着剤を用いることができる。
【００２９】
本発明のポリマー電池用包装材料について、実施例によりさらに具体的に説明する。化成処理は、いずれも、処理液として、フェノール樹脂、フッ化クロム（３）化合物、リン酸からなる水溶液を、ロールコート法により、塗布し、皮膜温度が１８０℃以上となる条件において焼き付けた。クロムの塗布量は、１０ｍｇ／ｍ2（乾燥重量）である。実施例１、比較例１及び比較例３は、パウチタイプの外装体で、いずれも、５０ｍｍ巾、長さは、８０ｍｍのピロータイプのパウチを製袋し、ポリマー電池本体を収納して密封シールした。なお、実施例２、比較例２及び比較例４は、エンボスタイプの外装体で、いずれも片面エンボスタイプとし、成形型の凹部（キャビティ）の形状を３０ｍｍ×５０ｍｍ，深さ３．５ｍｍとしてプレス成形して成形性の評価をした。なお、各例とも、ポリマー電池のタブのシール部には、接着フィルムとして、厚さ２０μｍの不飽和カルボン酸グラフトランダムプロピレンからなるフィルムをタブのシール部に巻き付けてヒートシールした。
【実施例１】
【００３０】
（パウチタイプ）
アルミニウム２０μｍの両面に化成処理を施し、化成処理した一方の面に延伸ポリエステルフィルム（厚さ１６μｍ）をドライラミネート法により貼り合わせ、次に、化成処理したアルミニウムの他の面に、軟化点１２０℃の酸変性ＰＰを接着樹脂として、２０μｍの厚さに押出して、ＰＰフィルム（厚さ３０μｍ）をサンドイッチラミネートし、得られた積層体をアルミニウムの表面温度が１５０℃になる様に加熱して検体実施例１を得た。
【実施例２】
【００３１】
（エンボスタイプ）
アルミニウム４０μｍの両面に化成処理を施し、化成処理した一方の面にナイロン２５μｍをドライラミネート法により貼り合わせ、次に、化成処理した他の面に、軟化点１２０℃の酸変性ＰＰを接着樹脂として、２０μｍの厚さに押出して、ＰＰフィルム（厚さ３０μｍ）をサンドイッチラミネートし、得られた積層体をアルミニウムの表面温度が１５０℃になる様に加熱して検体実施例２を得た。
【００３２】
［比較例１］（パウチタイプ）
アルミニウム２０μｍの両面に化成処理を施し、化成処理した一方の面に延伸ポリエステルフィルム１２μｍをドライラミネート法により貼り合わせ、次に、化成処理したアルミニウムの他の面に、軟化点１２０℃の酸変性ＰＰを接着樹脂として、２０μｍの厚さに押出して、ＰＰフィルム（厚さ３０μｍ）をサンドイッチラミネートして検体比較例１を得た。
【００３３】
［比較例２］（エンボスタイプ）
アルミニウム４０μｍの両面に化成処理を施し、化成処理した一方の面にナイロン２５μｍをドライラミネート法により貼り合わせ、次に、化成処理した他の面に、軟化点１２０℃の酸変性ＰＰを接着樹脂として、２０μｍの厚さに押出して、ＰＰフィルム（厚さ３０μｍ）をサンドイッチラミネートして検体比較例２を得た。
【００３４】
［比較例３］（パウチタイプ）
アルミニウム２０μｍの一方の面に延伸ポリエステルフィルムをドライラミネート法により貼り合わせ、次に、アルミニウムの他の面に、軟化点１２０℃の酸変性ＰＰを接着樹脂として、２０μｍの厚さに押出して、ＰＰフィルム（厚さ３０μｍ）をサンドイッチラミネートし、得られた積層体をアルミニウムの表面温度が１５０℃になる様に加熱して検体比較例３を得た。
【００３５】
［比較例４］（エンボスタイプ）
アルミニウム４０μｍの一方の面にナイロン２５μｍをドライラミネート法により貼り合わせ、次に、アルミニウムの他の面に、軟化点１２０℃の酸変性ＰＰを接着樹脂として、２０μｍの厚さに押出して、ＰＰフィルム（厚さ３０μｍ）をサンドイッチラミネートし、得られた積層体をアルミニウムの表面温度が１５０℃になる様に加熱して検体比較例４を得た。
【００３６】
＜エンボス成形、包装＞
得られた各検体の実施例１、比較例１および比較例３はパウチとして製袋し、実施例２、比較例２および比較例４はプレス成形し、それぞれポリマー電池本体を包装して下記の評価を行った。
【００３７】
＜評価方法＞
１）成形時のデラミネーション
成形直後にアルミニウムと基材層とのデラミネーションの有無を確認した。
２）耐内容物性
保存条件として、各検体を、６０℃、９０％ＲＨの恒温槽に、７日間保存した後に、アルミニウムとＣＰＰのデラミネーションの有無を確認した。
３）ヒートシール時のデラミネーション
ヒートシール直後にアルミニウムと最内樹脂層とのデラミネーションの有無を確認した。
【００３８】
＜結果＞
実施例１、実施例２ともに、エンボス成形時、ヒートシール時のデラミネーションはなく、また、耐内容物に起因するデラミネーションも認められなかった。比較例１及び比較例２ともに、ヒートシール時に、おけるデラミネーションは認められなかった。比較例２におけるエンボス成形時のデラミネーションもなかった。しかし、比較例１及び比較例２ともに、内容物側のデラミネーションは１００検体中、すべてに認められた。ただし、内容物側のデラミネーションはアルミニウム面の腐食によるものではなく、化成処理面と酸変性ＰＰ層との界面剥離であった。比較例３及び比較例４共に、ヒートシール時に、それぞれ１００検体中４０、４６検体にデラミネーションがあった、比較例４においてはエンボス成形時に、それぞれ１００検体中２０検体にデラミネーションがみとめられた。さらに、耐内容物性に起因するデラミネーションは１００検体中、すべてに認められた。内容物側のデラミネーションはアルミニウム面の腐食に起因するものであった。
【符号の説明】
【００３９】
１                ポリマー電池
２                ポリマー電池本体
３                セル（蓄電部）
４                タブ（電極）
５                外装体
６                接着フィルム（タブ部）
７                凹部
８                側壁部
９                シール部
１０              積層体（ポリマー電池用包装材料）
１１              基材層
１２              アルミニウム（バリア層）
１３              接着樹脂層
１４              ヒートシール層（ポリプロピレンフィルム）
１５              化成処理層
１６              接着層
２０              プレス成形部
２１              オス型
２２              メス型
２３              キャビティ
３０              サンドイッチラミネート装置
３１              押出機
３２              ダイ
３３              溶融樹脂膜
３４              チルロール
３５              圧着ロール
３６              ラミネート基材
３７              積層体
【図１】
0005413341.tif 000002
【図２】
0005413341.tif 000003
【図３】
0005413341.tif 000004
【図４】
0005413341.tif 000005
【図５】
0005413341.tif 000006
【図６】
0005413341.tif 000007